(57)【要約】【課題】筆圧の低い人に対して、書き心地、筆記される文字等の鮮鋭性および両面筆記性に優れる筆圧の低い人向けボールペン用両面筆記用紙を提供することである。【解決手段】本発明の課題は、ボールペン用両面筆記用紙であって、ボールペン用両面筆記用紙がパルプ繊維と無機粒子とを主成分として含有し、ボールペン用両面筆記用紙の灰分量がボールペン用両面筆記用紙に対して５質量％以上１５質量％以下であり、ボールペン用両面筆記用紙表裏各々表面における、光学電子顕微鏡によって観察される画像データから二値化処理して求められる単位面積当たりに占める無機粒子の面積率（表面露出面積度）が５面積％以上１５面積％未満であり且つイオン交換水に対する接触角が接触１秒後では１００°以上１３０°以下であり、該無機粒子として軽質炭酸カルシウムを全無機粒子に対して８０質量％以上含有し、該軽質炭酸カルシウムが、平均長径２．５μｍ以上６．０μｍ以下且つ平均短径０．２μｍ以上１．０μｍ以下であり、筆圧が低い人向けであることを特徴とする筆圧が低い人向けボールペン用両面筆記用紙によって達成される。【選択図】なし【特許請求の範囲】
【請求項１】
ボールペン用両面筆記用紙であって、ボールペン用両面筆記用紙がパルプ繊維と無機粒子とを主成分として含有し、ボールペン用両面筆記用紙の灰分量がボールペン用両面筆記用紙に対して５質量％以上１５質量％以下であり、ボールペン用両面筆記用紙表裏各々表面における、光学電子顕微鏡によって観察される画像データから二値化処理して求められる単位面積当たりに占める無機粒子の面積率（表面露出面積度）が５面積％以上１５面積％未満であり且つイオン交換水に対する接触角が接触１秒後では１００°以上１３０°以下であり、該無機粒子として軽質炭酸カルシウムを全無機粒子に対して８０質量％以上含有し、該軽質炭酸カルシウムが、平均長径２．５μｍ以上６．０μｍ以下且つ平均短径０．２μｍ以上１．０μｍ以下であり、筆圧が低い人向けであることを特徴とする筆圧が低い人向けボールペン用両面筆記用紙。
【請求項２】
前記ボールペン用両面筆記用紙が、ＪＩＳ  Ｂ  ０６０１−２００１に規定される算術平均表面粗さ（Ｒａ）６．０μｍ以上８．０μｍ以下である請求項１に記載の筆圧の低い人向けボールペン用両面筆記用紙。
【発明の詳細な説明】
【技術分野】
【０００１】
本発明は、筆圧の低い人向けのボールペン用両面筆記用紙に関する。
【背景技術】
【０００２】
多種多様な筆記具が市販されている。例えば、芯が凝着摩耗によって用紙に付着する原理である鉛筆（メカニカルペンシルを含む）、ペン先に埋め込まれたボールが転がることでインクが用紙へ転写される原理であるボールペン、ペン先のフェルト先端部に毛細管現象によって絶えずインクが供給され滲み出て用紙へ付与される原理であるフェルトペン、細かい溝が彫られたペン芯を伝ってペン先にインクが供給されスリットというペン先の裂け目を伝って用紙へ供給される原理である万年筆などがある。筆記具の中でも、例えばビジネスの場においてボールペンが最も汎用に用いられている。
【０００３】
ＰＣやプリンタの普及により筆記する機会が減少している。一方で、機械的な文字と異なり筆記、所謂手書きは、特別事項を伝える場合に重要な手段となっている。
近年、持ち味や材質に拘った高級筆記具の需要が高まっており、それに追随するように筆記用紙に対しても、例えば高級ノートや高級手帳のような高級筆記用紙市場が形成されつつある。高級ノートや高級手帳において、合皮表紙等の見掛けの高級感から、中身の筆記用紙に書き心地や筆記される文字等の鮮鋭性を求めるユーザーが増加している。
【０００４】
上記理由から、ボールペンの書き心地やボールペンで筆記する文字等の鮮鋭性を求めるユーザーが増加している。ここで、ボールペンで筆記する文字等の鮮鋭性とは、ボールペンから筆記用紙へインクが転写される時にカスレや擦れ汚れが発生しないことであり、さらに筆記される文字等のアウトラインがはっきりしていることをいう。
【０００５】
筆記具の書き心地については以前から研究がなされ、筆記用紙の表面粗さや摩擦係数が影響すると指摘されている（例えば、非特許文献１および２参照）。また、書き心地を表す因子に関しては、筆記摩擦力および筆記の滑らかさを挙げることができる。これらの因子を定量的、客観的に測定する方法が開示されている（例えば、特許文献１参照）。滑らかな筆記感を有するボールペンが開示されている（例えば、特許文献２参照）。
【先行技術文献】
【特許文献】
【０００６】
【特許文献１】特許第３０５８７７９号公報
【特許文献２】特開平９−２０８８７６号公報
【非特許文献】
【０００７】
【非特許文献１】捧伝吉等著、品質管理、１９７６年、Ｖｏｌ．２７、１１月臨時増刊号、１２６０頁〜１２６４頁
【非特許文献２】高橋岳雄著、日本潤滑学会第３２期全国大会予稿集、１９８７年、４１７頁〜４２０頁
【発明の概要】
【発明が解決しようとする課題】
【０００８】
本発明者らはボールペンに原理とボールペンの書き心地および鮮鋭性との関係を鋭意検討した結果、以下のことを見出した。
ボールペンの書き心地は、ボールの滑らかな転がり感に比例する。滑らかな転がり感に対する第１の要素は、筆記用紙とペン先との接点においてボールが転がり易くなるための適度な摩擦抵抗と平滑さである。すなわち、筆記用紙とペン先との間にボールが回転せずに滑らないような摩擦抵抗が必要であり、且つ摩擦抵抗が均一となるように筆記用紙筆記面の平滑さが必要である。滑らかな転がり感に対する第２の要素は、筆記用紙とペン先との接点においてボールのインクによる適度な湿潤である。すなわち、インクはボールペンのボールを転がすための潤滑剤の役割があり、ボールにインク被膜の形成が必要である。筆記用紙のインク吸収性とペン先に供給されるインク量との関係において、例えば、筆記用紙のインク吸収性が過多な場合はボールのインク被膜が破壊され、ボールの転がり易さが悪くなる。その結果、書き心地が低下する。例えば、筆記用紙のインク吸収性が過少な場合はボール周辺にインクが溢れ、ボールの転がり易さが悪くなる。その結果、書き心地が低下する。
【０００９】
ボールペンで筆記する文字等の鮮鋭性は、ボールから筆記用紙へ均一にインクが転写されることに比例する。これは、筆記用紙のインク吸収性とペン先に供給されるインク量との関係である。例えば、筆記用紙のインク吸収性が過多な場合はボールに供給されるインクが途切れ、カスレが発生する。その結果、鮮鋭性が低下する。例えば、筆記用紙のインク吸収性が過少な場合は筆記用紙とペン先との接点にインクの溜まりが形成されて擦れ汚れが発生する。その結果、鮮鋭性が低下する。
【００１０】
筆記用紙に書き心地や筆記される文字等の鮮鋭性を求めるユーザーの要望に対応するようなボールペン用筆記用紙は十分に検討がなされていなく、存在しない。また、筆記用紙の用途から、筆記用紙の表裏で筆記性に差がないことが要求される。
【００１１】
フェルトペンや万年筆のように筆圧を制御することを要求する筆記具と異なり、ボールペンを使用する場合は筆圧の高い低いの影響がある。特に、筆圧の低い人の場合は、（１）筆記用紙とペン先との間にボールが回転せずに滑らないような摩擦抵抗の獲得、（２）ペン先から筆記用紙へインクの転写、が不足する傾向にある。しかしながら、摩擦抵抗を得るために平滑さを犠牲にすると書き心地が低下する。インクの転写不足を解消するために筆記用紙のインク吸収性を増すと鮮鋭性が低下する。
【００１２】
本発明の目的は、筆圧の低い人に対して、書き心地、筆記される文字等の鮮鋭性および両面筆記性に優れる筆圧の低い人向けボールペン用両面筆記用紙を提供することである。
【課題を解決するための手段】
【００１３】
本発明の上記の課題は、ボールペン用両面筆記用紙であって、ボールペン用両面筆記用紙がパルプ繊維と無機粒子とを主成分として含有し、ボールペン用両面筆記用紙の灰分量がボールペン用両面筆記用紙に対して５質量％以上１５質量％以下であり、ボールペン用両面筆記用紙表裏各々表面における、光学電子顕微鏡によって観察される画像データから二値化処理して求められる単位面積当たりに占める無機粒子の面積率（表面露出面積度）が５面積％以上１５面積％未満であり且つイオン交換水に対する接触角が接触１秒後では１００°以上１３０°以下であり、該無機粒子として軽質炭酸カルシウムを全無機粒子に対して８０質量％以上含有し、該軽質炭酸カルシウムが、平均長径２．５μｍ以上６．０μｍ以下且つ平均短径０．２μｍ以上１．０μｍ以下であり、筆圧が低い人向けであることを特徴とする筆圧が低い人向けボールペン用両面筆記用紙によって達成される。
【００１４】
好ましくは、筆圧の低い人向けボールペン用両面筆記用紙が、ＪＩＳ  Ｂ  ０６０１−２００１に規定される算術平均表面粗さ（Ｒａ）６．０μｍ以上８．０μｍ以下の範囲である。
【発明の効果】
【００１５】
本発明により、筆圧の低い人に対して、書き心地、筆記される文字等の鮮鋭性および両面筆記性に優れる筆圧の低い人向けボールペン用両面筆記用紙を提供することができる。
【発明を実施するための形態】
【００１６】
以下、本発明について詳細に説明する。
【００１７】
本発明において、筆圧の低い人とは、触感計を用いて測定される値から次のように定義される。三菱製紙株式会社製の三菱ＰＰＣ用紙Ｎ（１枚）にクロバー株式会社のトレーサー（手芸用鉄筆）を用い、トレーサーの鉄先側を使用して通常の筆記具を扱う時の要領で、漢数字の「一」の字を書く。この時のＺ方向の荷重の最大値を、新東科学株式会社製ポータブル触感計ＴＹＰＥ３３を用いて測定する。この作業を１０回行い、測定される値の全てが１００ｇｆ未満である人を、筆圧の低い人と定義する。
【００１８】
本発明において、筆圧の低い人向けボールペン用両面筆記用紙（以下、単に「両面筆記用紙」と記する）は、パルプ繊維と無機粒子とを主成分として含有することを特徴とする。ここで「パルプ繊維と無機粒子を主成分として」とは、両面筆記用紙を形成する全乾燥固形分中の６７質量％以上をパルプ繊維および無機粒子が占めることをいう。
【００１９】
本発明において、パルプ繊維は、製紙分野で従来公知のパルプ繊維であればよく、特に限定されない。例えば、広葉樹晒クラフトパルプ（ＬＢＫＰ）繊維、針葉樹晒クラフトパルプ（ＮＢＫＰ）繊維、広葉樹晒サルファイトパルプ（ＬＢＳＰ）繊維、針葉樹晒サルファイトパルプ（ＮＢＳＰ）繊維等の化学パルプ繊維や、砕木パルプ（ＧＰ）繊維、ケミグランドパルプ（ＣＧＰ）繊維、サーモメカニカルパルプ（ＴＭＰ）繊維、ケミサーモメカニカルパルプ（ＣＴＭＰ）繊維、晒ケミサーモメカニカルパルプ（ＢＣＴＭＰ）繊維等の機械パルプ繊維、古紙パルプ（ＤＩＰ）繊維を挙げることができる。また、バガス、ケナフ、竹、麻、コットン、楮、三椏、雁皮等の非木材パルプ繊維も用いることができる。これらは、単独または２種以上を併用して用いられる。
【００２０】
本発明において、無機粒子としては、軽質炭酸カルシウムを両面筆記用紙中の全無機粒子に対して８０質量％以上を含有することを特徴とする。また、該軽質炭酸カルシウムは、平均長径２．５μｍ以上６．０μｍ以下且つ平均短径０．２μｍ以上１．０μｍ以下の範囲であることを特徴とする。
【００２１】
無機粒子の８０質量％以上が、上記平均粒子径を有する軽質炭酸カルシウムであると、両面筆記用紙における筆記性の表裏差が小さくなり、良好な両面筆記性が得られる。また良好な書き心地や鮮鋭性が得られる。この理由は、特定の粒子径の軽質炭酸カルシウムであると両面筆記用紙の表裏において表面露出面積度の差が小さくなるためと考えられる。また軽質炭酸カルシウムがかかる平均長径および平均短径であることにより、筆圧の低い人における両面筆記用紙のボールペンのインクに対するインク吸収性が最適化され、適度な摩擦抵抗と平滑さが得られると考えられる。平均長径および平均短径は、電子顕微鏡写真撮影で得られる画像から、観察視野内における１００個の粒子から測定される長径および短径の平均値として求めることができる。
【００２２】
軽質炭酸カルシウムとは、化学的に製造される沈降炭酸カルシウムである。製造方法は、例えば、石灰石を焼成して得られる生石灰と炭酸ガスとを精製し、生石灰を水に溶かして石灰乳とし、石灰乳に炭酸ガスを反応させ生成する炭酸ガス化合法または石灰乳に塩化カルシウム溶液と炭酸ソーダとを反応させ生成する炭酸塩溶液等がある。反応等の条件によって、その結晶形（カルサイト系やアラゴナイト系など）・大きさ・形状・密度を調整することができる。カルサイト系結晶は、形状が通常、犬牙状、それらが凝集結合したような毬栗状または立方体状（キュービック状または団子状）である。またアラゴナイト系結晶は、形状が通常、棒状あるいは針状である。
【００２３】
本発明において、無機粒子は、上記の軽質炭酸カルシウムの他に製紙分野で従来公知の無機粒子を含有してよい。無機粒子は、例えば、他の軽質炭酸カルシウム、重質炭酸カルシウム、カオリン、タルク、クレー、シリカ、二酸化チタン、水酸化アルミニウム、アルミナを挙げることができる。これらは、単独または２種以上を併用して用いることができる。
【００２４】
本発明において、無機粒子を両面筆記用紙に含有させる方法は、（１）填料として紙料中に添加し抄造する方法、（２）サイズプレス液に添加しサイズプレス装置によって紙に付与する方法、が好ましい。この理由は、無機粒子が両面筆記用紙表面においてパルプ繊維に比較的強く吸着し、脱離し難くなるためである。
【００２５】
本発明において、両面筆記用紙は、パルプ繊維および無機粒子、必要に応じて製紙分野で従来公知の填料、有機顔料、バインダー、サイズ剤、定着剤、歩留まり剤、柔軟剤、紙力増強剤、顔料分散剤、増粘剤、流動性改良剤、消泡剤、抑泡剤、離型剤、発泡剤、浸透剤、防腐剤、防バイ剤、染料等の各種添加剤を配合した紙料を抄造することによって製造することができる。
【００２６】
抄造には、長網抄紙機、ツインワイヤー抄紙機、コンビネーション抄紙機、円網抄紙機、ヤンキー抄紙機など製紙分野で公知の抄紙機を用いることができ、酸性、中性、アルカリ性のいずれかでも抄造できる。
【００２７】
本発明において、両面筆記用紙のサイズ度は特に限定されない。サイズ度は、内添サイズ剤の種類と量によって、または後述の表面サイズ剤によって調整することができる。内添サイズ剤は、例えば、酸性紙であればロジン系サイズ剤、中性紙であればアルケニル無水コハク酸、アルキルケテンダイマー、中性ロジン系サイズ剤またはカチオン性スチレン−アクリル系サイズ剤などである。
【００２８】
本発明において、両面筆記用紙は、サイズプレス液で表面サイズプレス処理を施すことができる。サイズプレス液とは、両面筆記用紙の表面に表面サイズ剤を付与する液である。表面サイズ剤としては製紙分野で従来公知のものを用いることができる。表面サイズ剤は、例えば、天然植物から精製した澱粉、ヒドロキシエチル化澱粉、酸化澱粉、エーテル化澱粉、リン酸エステル化澱粉、酵素変性澱粉やそれらをフラッシュドライして得られる冷水可溶性澱粉、ポリビニルアルコールまたはポリビニルアルコール誘導体、アルキルケテンダイマー系、ロジン系などを挙げることができる。サイズプレス液は、その他必要に応じて、無機粒子、有機顔料、抑泡剤、消泡剤、防腐剤等の通常使用されている従来公知の各種助剤を含有することができる。
【００２９】
本発明において、サイズプレス装置としては製紙分野で従来公知の装置を用いることができる。製造コストの観点から、抄紙機に設置されているサイズプレス装置などオンマシンタイプのものが好ましい。サイズプレス装置としては、インクラインドサイズプレス、ホリゾンタルサイズプレス、フィルムトランスファー方式としてロッドメタリングサイズプレス、ロールメタリングサイズプレス、ブレードメタリングサイズプレスを挙げることができる。ロッドメタリングサイズプレスでは、さらにシムサイザー、オプティサイザー、スピードサイザーを挙げることができる。ロールメタリングサイズプレスでは、さらにゲートロールコーターを挙げることができる。その他としては、ビルブレードコーター、ツインブレードコーター、ベルバパコーター、タブサイズプレス、カレンダーサイズプレスなどを挙げることができる。
【００３０】
本発明において、両面筆記用紙は、抄紙・乾燥されたままでも使用できるが、本発明の所望の効果を損なわない限り必要に応じてマシンカレンダー、ソフトニップカレンダー、スーパーカレンダー、多段カレンダー、マルチニップカレンダー等により平滑性を制御することができる。
【００３１】
本発明において、両面筆記用紙の灰分量は、両面筆記用紙に対して５質量％以上１５質量％以下である。灰分量が上記範囲より少ないと筆記される文字等の鮮鋭性が得られず、灰分量が上記範囲より多いと良好な書き心地が得られない。
【００３２】
本発明において、灰分量は以下のようにして求める。用紙を１ｇ〜１０ｇの任意の量を採取し、１０５℃で１時間乾燥し、乾燥質量を測定する。次に、当該用紙を５００℃で３時間処理して灰化し、得られる残渣の絶乾質量を求める。灰分量は、用紙の絶乾質量に対する残渣の絶乾質量の百分率（質量％）として計算される。
【００３３】
本発明において、無機粒子の表面露出面積度は、両面筆記用紙表裏各々表面における、光学電子顕微鏡によって観察される画像データから二値化処理して求められる単位面積当たりに占める無機粒子の面積率である。具体的には、例えば、株式会社ハイロックス製Ｄｉｄｉｔａｌ  Ｍｉｃｒｏｓｃｏｐｅ  ＫＨ−１３００を用いて、得られる画像データを解析し、両面筆記用紙表裏各々表面における無機粒子の表面露出面積度を求めることができる。
【００３４】
本発明において、両面筆記用紙表裏における表面露出面積度は、５面積％以上１５面積％未満である。表面露出面積度が上記範囲より少ないとボールペンのボールの転がり易さに劣り、書き心地に劣るだけでなく筆記される文字等の鮮鋭性が得られない。表面露出面積度が上記範囲より多いと両面筆記用紙が過度に速くインクを吸収してしまい良好な書き心地を得ることができない。かかる範囲内の表面露出面積度は、無機粒子の添加する量を制御することによって達成できる。無機粒子の表面露出は局所的に偏りがないことが好ましい。
【００３５】
本発明において、両面筆記用紙表裏各々表面におけるイオン交換水に対する接触１秒後の接触角（以下、単に「接触角」と記する）が１００°以上１３０°以下であることを特徴とする。測定される接触角が上記範囲外であると、両面筆記用紙は、書き心地または筆記される文字等の鮮鋭性が得られない。
【００３６】
接触角の測定は、イオン交換水の液滴１μｌを滴下し、液滴が両面筆記用紙の紙面に接触してから１秒後の接触時間において、市販の接触角測定装置を用いた画像データ解析により求められる。画像データ解析は、液滴の形状を真球あるいは楕円体の一部と仮定して計算されるカーブフィッテング法により行う。このような接触角測定装置には、例えば、協和界面科学株式会社製自動接触角計ＣＡ−ＶＰ３００がある。本発明において液滴１μｌとしては、１μｌ±２０％の範囲であればよく、この範囲であれば測定に支障はない。
【００３７】
かかる接触角は、パルプ繊維種、叩解の程度、内添サイズ剤種類や配合量、サイズプレスにおける表面サイズ剤の種類や配合量、カレンダー処理など製紙分野で周知の方法で制御することができる。
【００３８】
本発明において、両面筆記用紙は、ＪＩＳ  Ｂ  ０６０１−２００１で規定される算術平均表面粗さ（Ｒａ）が両面共に６．０μｍ以上８．０μｍ以下であることが好ましい。両面筆記用紙のＲａが、上記の範囲内にあることによってさらに良好な書き心地や鮮鋭性を得ることができる。この理由は定かではないが、Ｒａがボールペンの筆記における最適なボールの転がりに作用すると考えられる。かかるＲａは、例えば、株式会社キーエンス製ＣＯＬＯＲ３Ｄ−ＬａｓｅｒＳｃａｎｎｉｎｇＭｉｃｒｏｓｃｏｐｅ  ＶＫ−８７００を用いて測定することができる。
【００３９】
かかるＲａは、製紙分野で従来公知の方法、例えば、パルプ繊維種、填料の種類および添加量、カレンダー処理などの諸条件を制御することによって達成できる。
【実施例】
【００４０】
以下、本発明を実施例によりさらに具体的に説明するが、本発明はその主旨を超えない限り、以下の実施例に限定されるものではない。また、実施例において示す質量部、質量％および面積％は、乾燥固形分あるいは実質成分の値を示す。
【００４１】
（被験者の選定）
三菱製紙株式会社製の三菱ＰＰＣ用紙Ｎ（１枚）にクロバー株式会社のトレーサー（手芸用鉄筆）を用い、トレーサーの鉄先側を使用して通常の筆記具を扱う時の要領で、漢数字の「一」の字を１０回書く。この時のＺ方向の荷重の最大値を、新東科学株式会社製ポータブル触感計ＴＹＰＥ３３を用いて測定し、測定される値の全てが１００ｇｆ未満である人を筆圧が低い被験者とする。被験者は３０人とする。評価結果は、被験者の平均値を算出し、小数点以下を四捨五入する。
【００４２】
（ボールペン書き心地の評価）
筆記具として、株式会社パイロットコーポレーション製水性ボールペンハイテックポイント（登録商標）Ｖ１０グリップブラックＬＨＧＮ−２０Ｖ１０−Ｂ、ゼブラ株式会社製ジェルボールペンサラサクリップ（登録商標）０．５黒ＪＪ１５−ＢＫの２種を使用する。両面筆記用紙１枚をスチール製事務用デスクの上に置き、各被験者によって書き心地を下記の５段階で官能評価する。本発明において、評価３以上であればボールペン書き心地に優れるとする。
５：極めて良好
４：良好
３：やや良好
２：普通
１：劣る
【００４３】
（ボールペン鮮鋭性の評価）
筆記具として、株式会社パイロットコーポレーション製水性ボールペンハイテックポイント（登録商標）Ｖ１０グリップブラックＬＨＧＮ−２０Ｖ１０−Ｂ、ゼブラ株式会社製ジェルボールペンサラサクリップ（登録商標）０．５黒ＪＪ１５−ＢＫの２種を使用する。両面筆記用紙１枚をスチール製事務用デスクの上に置き、各被験者によって「あいうえお」の５文字を１０繰り返し書き、得られる文字におけるインクのカスレ具合や擦れ汚れ、アウトラインの明確さについてルーペで観察し、鮮鋭性を下記の５段階で目視評価する。本発明において、評価３以上であれば鮮鋭性に優れるとする。
５：極めて良好
４：良好
３：やや良好
２：普通
１：劣る
【００４４】
（両面筆記性の評価）
上記評価について、さらに両面筆記用紙の両面で実施し、両面筆記用紙の表裏差について書き心地および鮮鋭性を合わせて下記の３段階で評価する。本発明において、評価２以上であれば、表裏差の点で優れるとする。
３：表裏差がない
２：表裏差があるが、実用上問題にならない程度である
１：表裏差がある
【００４５】
各実施例および各比較例の両面筆記用紙を以下の手順によって作製する。
【００４６】
（両面筆記用紙の作製）
以下のような配合で調製し、長網抄紙機を用いて抄造し、乾燥させて坪量６０．０ｇ／ｍ２の両面筆記用紙のための原紙を抄造する。
【００４７】
（配合）
ＥＣＦ漂白されたＬＢＫＰ（濾水度４４０ｍｌｃｓｆ）                ９０質量部
ＥＣＦ漂白されたＮＢＫＰ（濾水度４９０ｍｌｃｓｆ）                １０質量部
無機粒子                                                        （適宜調整）
市販カチオン化澱粉                                              １．２質量部
市販カチオン系ポリアクリルアミド歩留まり向上剤              ０．０２５質量部
市販柔軟剤（多価アルコールと脂肪酸のエステル化合物）            ０．４質量部
【００４８】
なお、無機粒子は、最終的に得られる両面筆記用紙から求められる灰分量と表面露出面積度とが所定の値となるように、後述のサイズプレス液に配合される無機粒子と調整しながら、紙料中に配合される。
【００４９】
（表面サイズプレス工程）
得られる両面筆記用紙のための原紙に、オンマシンのゲートロールコーターを用い、サイズプレス液を付着させて表面サイズプレス処理を実施する。サイズプレス液は、表面サイズ剤として酸化澱粉と無機粒子を含有する。酸化澱粉は、最終的に得られる両面筆記用紙から求められる接触角の値になるように、片面あたり付着量１．０〜２．５ｇ／ｍ２の範囲内で濃度または配合量を調整される。また、無機粒子は、最終的に得られる両面筆記用紙から求められる灰分量、表面露出面積度および接触角が所定の値になるように、上記の紙料中に配合される無機粒子と調整しながら、サイズプレス液中に配合される。
【００５０】
灰分量が同等であって表面露出面積度を増大させる場合は、サイズプレス液に配合する無機粒子を相対的に増加させる。また、表面露出面積度が同等であって灰分量を増加させる場合は、紙料中に配合する無機粒子を相対的に増加させる。表１に、両面筆記用紙における無機粒子の種類および種類間の配合比率を記載する。
【００５１】
表１における無機粒子は以下の通りである。
軽質炭酸カルシウム−Ａ  ：平均長径３．０μｍ、平均短径０．５μｍ
軽質炭酸カルシウム−Ｂ  ：平均長径２．５μｍ、平均短径０．２μｍ
軽質炭酸カルシウム−Ｃ  ：平均長径６．０μｍ、平均短径１．０μｍ
軽質炭酸カルシウム−Ｄ  ：平均長径１．５μｍ、平均短径０．２μｍ
軽質炭酸カルシウム−Ｅ  ：平均長径７．０μｍ、平均短径１．０μｍ
軽質炭酸カルシウム−Ｆ  ：平均長径２．５μｍ、平均短径０．１μｍ
軽質炭酸カルシウム−Ｇ  ：平均長径６．０μｍ、平均短径１．５μｍ
重質炭酸カルシウム      ：株式会社ファイマテック製、ＦＭＴ−９７
タルク                  ：日本タルク株式会社製、ＮＴＰ−２
二酸化チタン            ：石原産業株式会社製、Ａ−１００
【００５２】
（平滑化処理）
サイズプレス処理後、各実施例および各比較例のＲａになるようにマシンカレンダー処理をして、両面筆記用紙を得る。
【００５３】
各実施例および各比較例について、各測定値および各評価結果を表１に示す。
【００５４】
【表１】
2015004149.tif 000002
【００５５】
表１から、本発明の実施例である両面筆記用紙は、書き心地および筆記される文字等の鮮鋭性、両面筆記性に優れることが分かる。一方、本発明に該当しない両面筆記用紙である各比較例では、本発明の効果を得ることができないと分かる。また、実施例１〜７、実施例１２〜１４および実施例１８と実施例１５〜１７との対比から、ＪＩＳ  Ｂ  ０６０１−２００１に規定されるＲａが６．０μｍ以上８．０μｍ以下の範囲であると、書き心地や鮮鋭性が一層良好であることが分かる。